СПОСОБ ЭЛЕКТРООСАЖДЕНИЯ МОЛИБДЕНА ИЗ ВОДНОГО РАСТВОРА

3
6
5
7
2
2
1. Способ электролитического нанесения молибдена на электропроводную основу, включающий получение водного раствора молибденовой сини, в которой отношение молярной концентрации пятивалентного молибдена к общей молярной концентрации восстанавливаемого молибдата натрия находится в интервале (0,3-0,7):1, путем катодного восстановления молибдата натрия в двухкамерном электролизере с нерастворимыми электродами и катионитовой мембраной, при этом катодное пространство заполняют раствором, содержащим 3,5-4,5 г/л молибдата натрия в пересчете на металл, 98,0-196,0 г/л серной кислоты и воду, а анодное пространство заполняют водным раствором серной кислоты, приготовление электролита для нанесения молибденового покрытия, содержащего 500 мл/л раствора молибденовой сини, полученной в катодном пространстве, 17,8-107,1 г/л цитрата натрия - NаСНO·5,5НO, 26,4-198,0 г/л сульфата аммония при рН электролита 2,5-3,5, нанесение покрытия при температуре 15-25°С, катодной плотности тока 30-70 А/дм с использованием двух нерастворимых анодов, при этом 75-85% анодного тока подают на первый нерастворимый анод, находящийся в электролите для нанесения молибденового покрытия, а 15-25% анодного тока подают на второй нерастворимый анод, погруженный в раствор серной кислоты и отделенный от катодного пространства при помощи катионитовой мембраны.
2
2. Способ по п.1, в котором катодное восстановление молибдата натрия проводят при катодной плотности тока 0,1-1,0 А/дм.
3. Способ по п.1, в котором нерастворимые электроды изготавливают из платинированного титана.
4. Способ по п.1, в котором концентрация серной кислоты в анодном пространстве составляет 0,1-10,0 г/л.